(57)【要約】【課題】熱可塑性樹脂を用いながら優れた遮熱特性を発揮する熱線遮蔽樹脂シート材、当該熱線遮蔽樹脂シート材が窓材として搭載されている自動車、当該熱線遮蔽樹脂シート材が窓材として搭載されている建造物を提供する。【解決手段】複合タングステン酸化物微粒子と、選択波長吸収材料と、熱可塑性樹脂とを含有する熱線遮蔽樹脂シート材であって、前記選択波長吸収材料は、波長５５０ｎｍの光の透過率が９０％以上であり、かつ波長４６０ｎｍの光の透過率が９０％以上であるときの波長４２０ｎｍの光の透過率が４０％以下の透過プロファイルを有する熱線遮蔽樹脂シート材を提供する。【選択図】なし【特許請求の範囲】
【請求項１】
一般式ＭｙＷＯＺ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕから選択される１種以上の元素、０．１≦ｙ≦０．５、２．２≦ｚ≦３．０）で示され、かつ六方晶の結晶構造を持つ複合タングステン酸化物微粒子と、選択波長吸収材料と、熱可塑性樹脂とを含有する熱線遮蔽樹脂シート材であって、
前記選択波長吸収材料は、波長５５０ｎｍの光の透過率が９０％以上であり、かつ波長４６０ｎｍの光の透過率が９０％以上であるときの波長４２０ｎｍの光の透過率が４０％以下の透過プロファイルを有することを特徴とする熱線遮蔽樹脂シート材。
【請求項２】
前記選択波長吸収材料が、ベンゾトリアゾール化合物、ベンゾトリアゾール誘導体、ベンゾフェノン化合物、トリアジン化合物、インドール化合物、アゾメチン化合物、ベンゾトリアゾリル化合物、ベンゾイル化合物から選択される１種以上であることを特徴とする請求項１に記載の熱線遮蔽樹脂シート材。
【請求項３】
前記選択波長吸収材料が、〔化学式１〕で示されるベンゾトリアゾール化合物であって、
前記〔化学式１〕で示されるベンゾトリアゾール化合物におけるＲ１は、水素原子、ハロゲン原子、アルキル基、アルコキシ基、ヒドロキシル基、アミノ基、直鎖または分鎖のモノ置換アミノ基、直鎖または分鎖のジ置換アミノ基、ニトロ基、カルボキシル基、アルキル基の炭素数が各々１〜８のアルキルカルボニルオキシアルキル基、アルキル基の炭素数の合計が２〜１０のアルキルオキシカルボニルアルキル基、アリール基、アシル基、スルホ基、シアノ基、〔化学式２〕で示される基、〔化学式３〕で示される基、〔化学式４〕で示される基、〔化学式５〕で示される基から選択されるものであり、
前記〔化学式２〕〜〔化学式５〕で示される基におけるＲ２は、炭素数１〜８のアルキレン基であり、
前記〔化学式２〕〜〔化学式５〕で示される基におけるＲ３は、水素原子またはメチル基であり、
前記〔化学式４〕で示される基におけるＲ４は、炭素数１〜８のアルキレン基であることを特徴とする請求項１に記載の熱線遮蔽樹脂シート材。
〔化学式１〕
2015189933.tif 000044
〔化学式２〕
2015189933.tif 000045
〔化学式３〕
2015189933.tif 000046
〔化学式４〕
2015189933.tif 000047
〔化学式５〕
2015189933.tif 000048
【請求項４】
前記選択波長吸収材料が、〔化学式６〕〜〔化学式１０〕のいずれかで示されるベンゾトリアゾール化合物から選択される１種以上であることを特徴とする、請求項１に記載の熱線遮蔽樹脂シート材。
〔化学式６〕
2015189933.tif 000049
〔化学式７〕
2015189933.tif 000050
〔化学式８〕
2015189933.tif 000051
〔化学式９〕
2015189933.tif 000052
〔化学式１０〕
2015189933.tif 000053
【請求項５】
前記選択波長吸収材料が、〔化学式１１〕で示されるインドール化合物であり、
前記〔化学式１１〕で示されるインドール化合物中におけるＲは、炭素数が１〜１０のアルキル基または炭素数が７〜１０のアラルキル基であることを特徴とする請求項１に記載の熱線遮蔽樹脂シート材。
〔化学式１１〕
2015189933.tif 000054
【請求項６】
前記選択波長吸収材料が〔化学式１２〕で示されるインドール化合物であることを特徴とする請求項１に記載の熱線遮蔽樹脂シート材。
〔化学式１２〕
2015189933.tif 000055
【請求項７】
前記熱線遮蔽樹脂シート材中における前記選択波長吸収材料の含有量が、０．０１質量％以上２．０質量％以下であることを特徴とする、請求項１から６のいずれかに記載の熱線遮蔽樹脂シート材。
【請求項８】
前記熱可塑性樹脂が、ポリエチレンテレフタレート樹脂、ポリカーボネート樹脂、アクリル樹脂、スチレン樹脂、ポリアミド樹脂、ポリエチレン樹脂、塩化ビニル樹脂、オレフィン樹脂、エポキシ樹脂、ポリイミド樹脂、フッ素樹脂、エチレン・酢酸ビニル共重合体という樹脂群から選択される１種の樹脂、
または、前記樹脂群から選択される２種以上の樹脂の混合物、
または、前記樹脂群から選択される２種以上の樹脂の共重合体、
のいずれかであることを特徴とする請求項１から７のいずれかに記載の熱線遮蔽樹脂シート材。
【請求項９】
前記複合タングステン酸化物微粒子が、Ｃｓ０．３３ＷＯ３、Ｒｂ０．３３ＷＯ３から選択される少なくとも１種であることを特徴とする請求項１から８のいずれかに記載の熱線遮蔽樹脂シート材。
【請求項１０】
前記複合タングステン酸化物微粒子が、分散粒子径４０ｎｍ以下の微粒子であることを特徴とする請求項１から９のいずれかに記載の熱線遮蔽樹脂シート材。
【請求項１１】
前記熱線遮蔽樹脂シート材が、さらに紫外線吸収剤を含有することを特徴とする請求項１から１０のいずれかに記載の熱線遮蔽樹脂シート材。
【請求項１２】
前記紫外線吸収剤が、ベンゾトリアゾール化合物、ベンゾフェノン化合物から選択される１種以上であることを特徴とする請求項１１に記載の熱線遮蔽樹脂シート材。
【請求項１３】
前記熱線遮蔽樹脂シート材中における前記紫外線吸収剤の含有率が、０．０２質量％以上５．０質量％以下であることを特徴とする請求項１１または１２に記載の熱線遮蔽樹脂シート材。
【請求項１４】
前記熱線遮蔽樹脂シート材が、さらに赤外線吸収性有機化合物を含むことを特徴とする請求項１から１３のいずれかに記載の熱線遮蔽樹脂シート材。
【請求項１５】
前記赤外線吸収性有機化合物が、フタロシアニン化合物、ナフタロシアニン化合物、イモニウム化合物、ジイモニウム化合物、ポリメチン化合物、ジフェニルメタン化合物、トリフェニルメタン化合物、キノン化合物、アゾ化合物、ペンタジエン化合物、アゾメチン化合物、スクアリリウム化合物、有機金属錯体、シアニン化合物から選択される１種以上であることを特徴とする請求項１４に記載の熱線遮蔽樹脂シート材。
【請求項１６】
前記赤外線吸収性有機化合物が、フタロシアニン化合物、ジイモニウム化合物から選択される少なくとも１種であることを特徴とする請求項１５に記載の熱線遮蔽樹脂シート材。
【請求項１７】
前記熱線遮蔽樹脂シート材中における前記赤外線吸収性有機化合物の含有量が、０．０２質量％以上０．２質量％以下であることを特徴とする、請求項１４から１６のいずれかに記載の熱線遮蔽樹脂シート材。
【請求項１８】
ＪＩＳ  Ｋ  ７３７３で算出される黄色度（ＹＩ）が−２０．０以上１０．０以下であることを特徴とする請求項１から１７のいずれかに記載の熱線遮蔽樹脂シート材。
【請求項１９】
ＪＩＳ  Ｋ  ７３７３で算出される黄色度（ＹＩ）が−２０．０以上５．０以下であることを特徴とする請求項１から１７のいずれかに記載の熱線遮蔽樹脂シート材。
【請求項２０】
ＪＩＳ  Ｒ  ３１０６で算出される可視光透過率が７０％以上であり、且つ、日射透過率が３２．５％以下であることを特徴とする請求項１から１９のいずれかに記載の熱線遮蔽樹脂シート材。
【請求項２１】
請求項１から２０のいずれかに記載の熱線遮蔽樹脂シート材が、窓材として搭載されていることを特徴とする自動車。
【請求項２２】
請求項１から２０のいずれかに記載の熱線遮蔽樹脂シート材が、窓材として使用されていることを特徴とする建造物。
【発明の詳細な説明】
【技術分野】
【０００１】
本発明は、熱線遮蔽樹脂シート材、および、当該熱線遮蔽樹脂シート材を用いた自動車、建造物に関する。
【背景技術】
【０００２】
各種建造物や車両の窓などのいわゆる開口部は、太陽光線を取り入れるために透明なガラス板や樹脂板で構成されている。しかし、太陽光線には可視光線の他に紫外線や赤外線が含まれ、特に赤外線のうち波長８００〜２５００ｎｍの近赤外線は熱線と呼ばれ、開口部分から進入することにより室内等の温度を上昇させる原因となる。
その為、近年では、各種建造物や車両の窓材などとして、可視光線を十分に取り入れながら熱線を遮蔽して、明るさを維持しつつ同時に室内等の温度上昇を抑制する熱線遮蔽材が検討され、そのための各種手段が提案されている。
【０００３】
例えば、特許文献１には、透明樹脂フィルムに金属を蒸着してなる熱線反射フィルムを、ガラス板、アクリル板、ポリカーボネート板などの透明基材に接着した熱線遮蔽板が提案されている。
熱線遮蔽の手段として、上述の透明基材上に熱線反射フィルムや熱線遮蔽樹脂シート材を施す方法以外にも、例えば特許文献２や特許文献３には、アクリル樹脂やポリカーボネート樹脂などの透明な樹脂に、熱線反射粒子として酸化チタンで被覆したマイカを練り込んで形成した熱線遮蔽板が提案されている。
【０００４】
一方、特許文献４においては、熱線遮蔽効果を有する成分として自由電子を多量に保有する六ホウ化物微粒子に着目し、ポリカーボネート樹脂やアクリル樹脂中に、六ホウ化物微粒子が分散され、若しくは六ホウ化物微粒子とＩＴＯ微粒子及び／又はＡＴＯ微粒子が分散されている熱線遮蔽樹脂シート材が提案され、六ホウ化物微粒子単独、若しくは六ホウ化物微粒子とＩＴＯ微粒子および／またはＡＴＯ微粒子が適用された熱線遮蔽樹脂シート材の光学特性は、可視光領域に可視光透過率の極大を有すると共に、近赤外線領域に強い吸収を発現して日射透過率の極小を有することから、可視光透過率が７０％以上で日射透過率が５０％台まで低減されている。
【０００５】
さらに、特許文献５においては、透明な樹脂基材中に複合タングステン酸化物微粒子を含有させた熱線遮蔽樹脂シート材は、特許文献１〜４に記載された従来の熱線遮蔽樹脂シート材に比べて、可視光透過率７０％以上のときの日射透過率が３５％前後となる迄、改善されている。
【先行技術文献】
【特許文献】
【０００６】
【特許文献１】特開昭６１−２７７４３７号公報
【特許文献２】特開平５−７８５４４号公報
【特許文献３】特開平２−１７３０６０号公報
【特許文献４】特開２００３−３２７７１７号公報
【特許文献５】特開２００６−２１９６６２号公報
【発明の概要】
【発明が解決しようとする課題】
【０００７】
特許文献１に記載された熱線遮蔽樹脂シート材は、熱反射フィルム自体が非常に高価であるばかりでなく、接着工程等の煩雑な工程を要するため、非常に高コストになる欠点があった。また、透明基材と熱線反射フィルムの接着性が良くないので、経時変化により熱線反射フィルムが剥離するといった問題を有していた。
また、特許文献２、３に記載された熱線遮蔽板は、熱線遮蔽性能を高めるために熱線反射粒子を多量に添加する必要があるが、この熱線反射粒子の添加量を増大すると可視光線透過性が低下してしまうという問題があった。逆に、熱線反射粒子の添加量を少なくすると、可視光線透過性は高まるものの熱線遮蔽性が低下するため、熱線遮蔽性と可視光線透過性を同時に満足させることは困難であった。更に、熱線反射粒子を多量に配合すると、基材である透明樹脂の物性、殊に耐衝撃性や靭性が低下するという強度面の欠点も有していた。
【０００８】
一方、市場では、自動車や建造物内の快適性向上、或いはエアコン負荷軽減による燃費向上の観点から更なる遮熱機能の高性能化を要望する声が高い。当該観点からすると、特許文献４、５に記載された熱線遮蔽樹脂シート材においても、未だ改善の余地を有していた。
【０００９】
本発明は、上記課題に着目して為されたものであり、熱可塑性樹脂を用いながら優れた遮熱特性を発揮する熱線遮蔽樹脂シート材、当該熱線遮蔽樹脂シート材が窓材として搭載されている自動車、当該熱線遮蔽樹脂シート材が窓材として使用されている建造物を提供することを目的とする。
【課題を解決するための手段】
【００１０】
本発明者らは上記課題を解決するため、まず高い可視光透過率を維持させつつ熱線遮蔽特性を向上させる方法について鋭意研究を行った。
本発明者らは、ＪＩＳ  Ｒ  ３１０６に記載されている可視光透過率算出に使用される重価係数の波長分布に着目した。具体的には、可視光透過率算出に使用される重価係数の波長分布と、短波長領域における日射エネルギーとを詳細に研究した。そして、可視光線の短波長領域を適宜に遮蔽することで、可視光透過率を高く維持しつつ日射透過率のみを低下させることが可能であるとの知見を得た。
当該知見より本発明者らは、強力な近赤外吸収能力を有する複合タングステン酸化物に加え、当該複合タングステン酸化物が十分な吸収能力を持たない領域の光を、効率よく吸収できる選択波長吸収材料を併存させることで、上記目的を達成出来ることに想到した。
【００１１】
具体的には、可視光透過率の低下を少しでも防ぐため、従来技術における、可視光領域をできるだけカットしないような紫外線吸収剤を用いるという常識にも拘わらず、波長３００ｎｍから３８０ｎｍにかけての紫外光、および波長３８０ｎｍから４８０ｎｍにかけての可視光を強く吸収する一方、可視光透過率算出に大きく寄与する領域である波長５５０ｎｍ付近には吸収を持たない選択波長吸収材料を、複合タングステン酸化物微粒子と併存させるという構成に想到した。
【００１２】
しかし可視光を吸収する選択波長吸収材料を併存することで、熱線遮蔽樹脂シート材の色味が変化することが予想された。そこで次に本発明者らは、熱線遮蔽樹脂シート材の分光透過率測定からＪＩＳ  Ｚ  ８７０１に基づき算出される色味値、および色味値からＪＩＳ  Ｋ  ７３７３に基づき算出されるプラスチックの黄色度（本発明において「ＹＩ」と記載する場合がある。）を指標にさまざまな検討を行った。その結果、新たな構想として、可視光透過率算出に大きく寄与する領域である波長５５０ｎｍ付近に吸収を持たず、かつ熱線遮蔽樹脂シート材のＹＩに大きな影響を持つ波長４６０ｎｍ付近に吸収を持たず、かつ波長４２０ｎｍ付近に大きな吸収を持つ選択波長吸収材料を複合タングステン酸化物微粒子と併存させるという構成に想到した。
【００１３】
当該波長５５０ｎｍ付近に吸収を持たず、且つ波長４６０ｎｍ付近に吸収を持たず、且つ波長４２０ｎｍ付近に大きな吸収を持つ選択波長吸収材料を、複合タングステン酸化物と併存させることで、当該選択波長吸収材料を併存しない場合よりも、可視光透過率を維持しながら日射透過率を低くすることが出来た。即ち、熱線遮蔽特性を向上出来、且つ、透過像の色を正常に識別可能な色調を維持できることを知見し、本発明を完成した。
とりわけ選択波長吸収材料が、インドール化合物および／またはベンゾトリアゾール化合物であり、さらに好ましくは、特定の化学式を有するインドール化合物、ベンゾトリアゾール化合物および／またはベンゾトリアゾール誘導体化合物である場合には、熱線遮蔽特性を著しく向上出来ることを同時に知見した。
加えて、選択波長吸収材料がベンゾトリアゾール化合物であり、さらに好ましくは特定の化学式を有するベンゾトリアゾール化合物、ベンゾトリアゾール誘導体化合物である場合には、熱線遮蔽樹脂シート材を長期間使用した場合の色調変化や可視光透過率の変動が少なく、耐候性が非常に良好であることも同時に知見した。
【００１４】
すなわち、上述の課題を解決する為の第１の発明は、
一般式ＭｙＷＯＺ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕから選択される１種以上の元素、０．１≦ｙ≦０．５、２．２≦ｚ≦３．０）で示され、かつ六方晶の結晶構造を持つ複合タングステン酸化物微粒子と、選択波長吸収材料と、熱可塑性樹脂とを含有する熱線遮蔽樹脂シート材であって、
前記選択波長吸収材料は、波長５５０ｎｍの光の透過率が９０％以上であり、かつ波長４６０ｎｍの光の透過率が９０％以上であるときの波長４２０ｎｍの光の透過率が４０％以下の透過プロファイルを有することを特徴とする熱線遮蔽樹脂シート材である。
第２の発明は、
前記選択波長吸収材料が、ベンゾトリアゾール化合物、ベンゾトリアゾール誘導体、ベンゾフェノン化合物、トリアジン化合物、インドール化合物、アゾメチン化合物、ベンゾトリアゾリル化合物、ベンゾイル化合物から選択される１種以上であることを特徴とする熱線遮蔽樹脂シート材である。
第３の発明は、
前記選択波長吸収材料が、〔化学式１〕で示されるベンゾトリアゾール化合物であって、
前記〔化学式１〕で示されるベンゾトリアゾール化合物におけるＲ１は、水素原子、ハロゲン原子、アルキル基、アルコキシ基、ヒドロキシル基、アミノ基、直鎖または分鎖のモノ置換アミノ基、直鎖または分鎖のジ置換アミノ基、ニトロ基、カルボキシル基、アルキル基の炭素数が各々１〜８のアルキルカルボニルオキシアルキル基、アルキル基の炭素数の合計が２〜１０のアルキルオキシカルボニルアルキル基、アリール基、アシル基、スルホ基、シアノ基、〔化学式２〕で示される基、〔化学式３〕で示される基、〔化学式４〕で示される基、〔化学式５〕で示される基から選択されるものであり、
前記〔化学式２〕〜〔化学式５〕で示される基におけるＲ２は、炭素数１〜８のアルキレン基であり、
前記〔化学式２〕〜〔化学式５〕で示される基におけるＲ３は、水素原子またはメチル基であり、
前記〔化学式４〕で示される基におけるＲ４は、炭素数１〜８のアルキレン基であることを特徴とする熱線遮蔽樹脂シート材である。
〔化学式１〕
2015189933.tif 000002
〔化学式２〕
2015189933.tif 000003
〔化学式３〕
2015189933.tif 000004
〔化学式４〕
2015189933.tif 000005
〔化学式５〕
2015189933.tif 000006
第４の発明は、
前記選択波長吸収材料が、〔化学式６〕〜〔化学式１０〕のいずれかで示されるベンゾトリアゾール化合物から選択される１種以上であることを特徴とする熱線遮蔽樹脂シート材である。
〔化学式６〕
2015189933.tif 000007
〔化学式７〕
2015189933.tif 000008
〔化学式８〕
2015189933.tif 000009
〔化学式９〕
2015189933.tif 000010
〔化学式１０〕
2015189933.tif 000011
第５の発明は、
前記選択波長吸収材料が、〔化学式１１〕で示されるインドール化合物であり、
前記〔化学式１１〕で示されるインドール化合物中におけるＲは、炭素数が１〜１０のアルキル基または炭素数が７〜１０のアラルキル基であることを特徴とする熱線遮蔽樹脂シート材である。
〔化学式１１〕
2015189933.tif 000012
第６の発明は、
前記選択波長吸収材料が〔化学式１２〕で示されるインドール化合物であることを特徴とする熱線遮蔽樹脂シート材である。
〔化学式１２〕
2015189933.tif 000013
第７の発明は、
前記熱線遮蔽樹脂シート材中における前記選択波長吸収材料の含有量が、０．０１質量％以上２．０質量％以下であることを特徴とする熱線遮蔽樹脂シート材である。
第８の発明は、
前記熱可塑性樹脂が、ポリエチレンテレフタレート樹脂、ポリカーボネート樹脂、アクリル樹脂、スチレン樹脂、ポリアミド樹脂、ポリエチレン樹脂、塩化ビニル樹脂、オレフィン樹脂、エポキシ樹脂、ポリイミド樹脂、フッ素樹脂、エチレン・酢酸ビニル共重合体という樹脂群から選択される１種の樹脂、
または、前記樹脂群から選択される２種以上の樹脂の混合物、
または、前記樹脂群から選択される２種以上の樹脂の共重合体、
のいずれかであることを特徴とする熱線遮蔽樹脂シート材である。
第９の発明は、
前記複合タングステン酸化物微粒子が、Ｃｓ０．３３ＷＯ３、Ｒｂ０．３３ＷＯ３から選択される少なくとも１種であることを特徴とする熱線遮蔽樹脂シート材である。
第１０の発明は、
前記複合タングステン酸化物微粒子が、分散粒子径４０ｎｍ以下の微粒子であることを特徴とする熱線遮蔽樹脂シート材である。
第１１の発明は、
前記熱線遮蔽樹脂シート材が、さらに紫外線吸収剤を含有することを特徴とする熱線遮蔽樹脂シート材である。
第１２の発明は、
前記紫外線吸収剤が、ベンゾトリアゾール化合物、ベンゾフェノン化合物から選択される１種以上であることを特徴とする熱線遮蔽樹脂シート材である。
第１３の発明は、
前記熱線遮蔽樹脂シート材中における前記紫外線吸収剤の含有率が、０．０２質量％以上５．０質量％以下であることを特徴とする熱線遮蔽樹脂シート材である。
第１４の発明は、
前記熱線遮蔽樹脂シート材が、さらに赤外線吸収性有機化合物を含むことを特徴とする熱線遮蔽樹脂シート材である。
第１５の発明は、
前記赤外線吸収性有機化合物が、フタロシアニン化合物、ナフタロシアニン化合物、イモニウム化合物、ジイモニウム化合物、ポリメチン化合物、ジフェニルメタン化合物、トリフェニルメタン化合物、キノン化合物、アゾ化合物、ペンタジエン化合物、アゾメチン化合物、スクアリリウム化合物、有機金属錯体、シアニン化合物から選択される１種以上であることを特徴とする熱線遮蔽樹脂シート材である。
第１６の発明は、
前記赤外線吸収性有機化合物が、フタロシアニン化合物、ジイモニウム化合物から選択される少なくとも１種であることを特徴とする熱線遮蔽樹脂シート材である。
第１７の発明は、
前記熱線遮蔽樹脂シート材中における前記赤外線吸収性有機化合物の含有量が、０．０２質量％以上０．２質量％以下であることを特徴とする熱線遮蔽樹脂シート材である。
第１８の発明は、
ＪＩＳ  Ｋ  ７３７３で算出される黄色度（ＹＩ）が−２０．０以上１０．０以下であることを特徴とする熱線遮蔽樹脂シート材である。
第１９の発明は、
ＪＩＳ  Ｋ  ７３７３で算出される黄色度（ＹＩ）が−２０．０以上５．０以下であることを特徴とする熱線遮蔽樹脂シート材である。
第２０の発明は、
ＪＩＳ  Ｒ  ３１０６で算出される可視光透過率が７０％以上であり、且つ、日射透過率が３２．５％以下であることを特徴とする熱線遮蔽樹脂シート材である。
第２１の発明は、
本発明のいずれかに記載の熱線遮蔽樹脂シート材が、窓材として搭載されていることを特徴とする自動車である。
第２２の発明は、
本発明のいずれかに記載の熱線遮蔽樹脂シート材が、窓材として使用されていることを特徴とする建造物である。
【発明の効果】
【００１５】
本発明によれば、熱可塑性樹脂へ、複合タングステン酸化物微粒子と選択波長吸収材料とを併用して含有させることで、優れた光学的特性を発揮し、且つ、自然な色調を有する熱線遮蔽樹脂シート材を得ることが出来た。さらに、当該熱線遮蔽樹脂シート材を、自動車や建造物において窓材として使用することで、夏場等の自動車内、建造物内の温度上昇抑制が可能となった。
【発明を実施するための形態】
【００１６】
以下、本発明の実施の形態について詳細に説明する。
本発明に係る熱線遮蔽樹脂シート材は、熱可塑性樹脂中に、熱線遮蔽成分（複合タングステン酸化物微粒子）、選択波長吸収材料が含有され、さらに、分散剤、紫外線吸収剤、所望によりその他の添加物が含有されたものである。
【００１７】
以下、本発明に係る［１］熱線遮蔽樹脂シート材を構成する成分、［２］熱線遮蔽樹脂シート材の製造方法、および、［３］熱線遮蔽樹脂シート材の遮熱特性、について詳細に説明する。
【００１８】
［１］熱線遮蔽樹脂シート材を構成する成分    
上述したように、本発明に係る熱線遮蔽樹脂シート材は、熱可塑性樹脂中に、熱線遮蔽成分（複合タングステン酸化物微粒子）、選択波長吸収材料が含有され、さらに、分散剤、紫外線吸収剤、所望によりその他の添加物が含有されたものである。そこで、（１）熱線遮蔽成分（複合タングステン酸化物微粒子）、（２）分散剤、（３）選択波長吸収材料、（４）紫外線吸収剤、（５）熱可塑性樹脂、（６）赤外線吸収性有機化合物、（７）その他の添加物、の順で詳細に説明する。
【００１９】
（１）熱線遮蔽成分（複合タングステン酸化物微粒子）
複合タングステン酸化物微粒子は、一般式ＭｙＷＯＺ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕから選択される１種類以上の元素、０．１≦ｙ≦０．５、２．２≦ｚ≦３．０）で表記され、かつ六方晶の結晶構造を有しているものが好ましい。
【００２０】
複合タングステン酸化物微粒子において、好ましい複合タングステン酸化物微粒子の例としては、Ｃｓ０．３３ＷＯ３、Ｒｂ０．３３ＷＯ３などを挙げることが出来る。尤も、ｙ、ｚの値が上記の範囲に収まるものであれば、有用な熱線遮蔽特性を得ることができる。元素Ｍの添加量は、０．１以上０．５以下が好ましく、さらに好ましくは０．３３付近である。これは六方晶の結晶構造から理論的に算出される値が０．３３であり、この前後の添加量で好ましい光学特性が得られるからである。また、ｚの範囲については、２．２≦ｚ≦３．０が好ましい。これは、ＭｙＷＯＺで表記される複合タングステン酸化物材料においても、上述したＷＯｘで表記されるタングステン酸化物材料と同様の機構が働くのに加え、ｚ≦３．０においても、上述した元素Ｍの添加による自由電子の供給があるためである。尤も、光学特性の観点から、より好ましくは２．４５≦ｚ≦３．００である。
【００２１】
当該複合タングステン酸化物微粒子の分散粒子径は、熱線遮蔽樹脂シート材の使用目的によって適宜選定することができる。例えば、熱線遮蔽樹脂シート材を透明性が求められる用途に使用する場合は、当該複合タングステン酸化物微粒子が４０ｎｍ以下の分散粒子径を有していることが好ましい。当該複合タングステン酸化物微粒子が４０ｎｍ以下の分散粒子径を有していれば、散乱により光を完全に遮蔽することが無く、可視光領域の視認性を保持し、同時に効率よく透明性を保持することが出来るからである。
【００２２】
本発明に係る熱線遮蔽樹脂シート材を、例えば自動車ルーフやサイドウィンドウに適用され、特に可視光領域の透明性を重視される場合は、さらに複合タングステン酸化物微粒子による散乱低減を考慮することが好ましい。さらなる散乱低減を考慮するときには、複合タングステン酸化物微粒子の分散粒子径を３０ｎｍ以下、好ましくは２５ｎｍ以下とするのが良い。
この理由は、複合タングステン酸化物微粒子の分散粒子径が小さければ、幾何学散乱またはミー散乱による波長４００ｎｍ〜７８０ｎｍの可視光線領域における光の散乱が低減されるからである。当該波長の光の散乱が低減することで、強い光が照射されたときに熱線遮蔽樹脂シート材が曇りガラスのような外観となって、鮮明な透明性が失われるという事態を回避できる。
これは、複合タングステン酸化物微粒子の分散粒子径が４０ｎｍ以下になると、上述した幾何学散乱またはミー散乱が低減し、レイリー散乱領域になる為である。レイリー散乱領域では、散乱光が粒子径の６乗に反比例して低減するため、分散粒子径の減少に伴い散乱が低減し透明性が向上する。さらに、複合タングステン酸化物微粒子の分散粒子径が２５ｎｍ以下になると、散乱光は非常に少なくなり好ましい。
【００２３】
以上、説明したように、光の散乱を回避する観点からは、複合タングステン酸化物微粒子の分散粒子径は小さい方が好ましい。一方、複合タングステン酸化物微粒子の分散粒子径が１ｎｍ以上であれば、工業的な製造は可能である。
【００２４】
また、熱線遮蔽樹脂シート材に含まれる複合タングステン酸化物微粒子の量は、単位面積あたり０．０５ｇ／ｍ２〜５．０ｇ／ｍ２が望ましい。
【００２５】
（２）分散剤
本発明に係る分散剤は、上述した本発明に係る複合タングステン酸化物微粒子を、後述する熱可塑性樹脂へ均一に分散させる為に用いられる。
本発明に係る分散剤は、示差熱・熱重量同時測定装置（以下、ＴＧ−ＤＴＡと記載する場合がある。）を用いて測定される熱分解温度が２５０℃以上あって、ウレタン、アクリル、スチレン主鎖を有する分散剤であることが好ましい。ここで、熱分解温度とはＴＧ−ＤＴＡを用いＪＩＳ  Ｋ  ７１２０に準拠した測定において、当該分散剤の熱分解による重量減少が始まる温度である。
熱分解温度が２５０℃以上であれば、熱可塑性樹脂との混練時に当該分散剤が分解することが少ないからである。これによって、分散剤の分解に起因した熱線遮蔽樹脂シート材の褐色着色、可視光透過率の低下、本来の光学特性が得られない事態を回避出来る。
【００２６】
また、当該分散剤は、アミンを含有する基、水酸基、カルボキシル基、または、エポキシ基を官能基として有する分散剤であることが好ましい。これらの官能基は、複合タングステン酸化物微粒子の表面に吸着し、複合タングステン酸化物微粒子の凝集を防ぎ、熱線遮蔽樹脂シート材中でも当該微粒子を均一に分散させる効果を持つ。具体的には、カルボキシル基を官能基として有するアクリル−スチレン共重合体系分散剤、アミンを含有する基を官能基として有するアクリル系分散剤が例として挙げられる。官能基にアミンを含有する基を有する分散剤は、分子量Ｍｗ２０００〜２０００００、アミン価５〜１００ｍｇＫＯＨ／ｇのものが好ましい。また、カルボキシル基を有する分散剤では、分子量Ｍｗ２０００〜２０００００、酸価１〜５０ｍｇＫＯＨ／ｇのものが好ましい。
【００２７】
当該分散剤の添加量は、複合タングステン酸化物微粒子１００重量部に対し１０重量部〜１０００重量部の範囲であることが望ましく、より好ましくは３０重量部〜４００重量部の範囲である。分散剤添加量が上記範囲にあれば、複合タングステン酸化物微粒子が、熱可塑性樹脂中で均一に分散するとともに、得られる熱線遮蔽樹脂シート材の物性に悪影響を及ぼすことがないからである。
【００２８】
（３）選択波長吸収材料
本発明に係る選択波長吸収材料は、一定の波長領域における光のみを選択的に、強く吸収する材料である。
上述したように、本発明者らは、ＪＩＳ  Ｒ  ３１０６に記載されている可視光透過率算出に使用される重価係数の波長分布を考慮し、さらにＪＩＳ  Ｚ  ８７０１およびＪＩＳ  Ｋ  ７３７３に記載されているプラスチックのＹＩ算出方法を検討した。そして、当該検討の結果、上述した複合タングステン酸化物微粒子だけでは十分に遮蔽しきれない波長４２０ｎｍ付近の光を強く吸収し、かつ可視光透過率算出に大きく寄与する波長領域である波長５５０ｎｍ付近に吸収を持たず、かつＹＩに大きな影響を及ぼす波長４６０ｎｍ付近の光の吸収を持たない選択波長吸収材料を、複合タングステン酸化物微粒子と併存させる構成に想到した。そして、当該波長４２０ｎｍ付近の光を強く吸収し、波長４６０ｎｍ付近および波長５５０ｎｍ付近に吸収を持たない選択波長吸収材料を、複合タングステン酸化物微粒子と併存させる構成を用いることで、複合タングステン酸化物微粒子単独で使用する場合と比較して、熱線遮蔽樹脂シート材のＹＩを上昇させることなく、より低い日射透過率を得ることが出来た。
【００２９】
また、例えば、自動車ルーフやサイドウィンドウのように、高い視認性が要求される部材として熱線遮蔽樹脂シート材が使用された場合、直射日光、ヘッドランプなどの強い光が、当該熱線遮蔽樹脂シート材に照射された際、含有される複合タングステン酸化物微粒子等の微粒子が可視光の短波長領域を強く散乱し、当該熱線遮蔽樹脂シート材が青白く曇る現象が問題となる場合があった。
ここで、本発明者らは、上述した選択波長吸収材料が、複合タングステン酸化物微粒子等の微粒子によって散乱されて発生した可視光短波長領域の散乱光を吸収することで、当該青白く曇る現象の発生を抑制し、本発明に係る熱線遮蔽樹脂シート材の透明性を高める効果をも発揮出来ることに想到した。
【００３０】
本発明に係る選択波長吸収材料の光学特性としては、媒体や基材の吸収を除いた選択波長吸収材料自体において、波長５５０ｎｍの光の透過率が９０％以上、かつ波長４６０ｎｍの光の透過率が９０％以上のとき、波長４２０ｎｍの光の透過率が４０％以下であることが好ましい。さらに、波長５５０ｎｍの光の透過率が９０％以上、かつ波長４６０ｎｍの光の透過率が９０％以上のとき、波長４２０ｎｍの光の透過率が１５％以下であることがより好ましい。
これは、選択波長吸収材料自体として、波長５５０ｎｍの光の透過率が９０％以上、且つ波長４６０ｎｍの光の透過率が９０％以上のとき、波長４２０ｎｍの光の透過率が４０％以下の透過プロファイルを有するものを選択し、当該選択波長吸収材料と複合タングステン酸化物微粒子とを併用したときに、可視光透過率が低下せず、基材のＹＩが大きく上昇することもなく、さらに、波長４２０ｎｍ付近の光の吸収も十分に得られるからである。その結果、上記複合タングステン酸化物微粒子を単独で使用した場合と比較して、色調には大きな変化がなく、且つ日射透過率が低くなることで、遮熱特性が向上するからである。
【００３１】
本発明で使用される具体的な選択波長吸収材料としては、ベンゾトリアゾール化合物、ベンゾトリアゾール誘導体化合物、ベンゾフェノン化合物、ヒドロキシフェニルアラニン化合物、インドール化合物、アゾメチン化合物等が挙げられる。特に、ベンゾトリアゾール化合物、ベンゾトリアゾール誘導体化合物あるいはインドール化合物であることが好ましい。これはベンゾトリアゾール化合物、ベンゾトリアゾール誘導体化合物あるいはインドール化合物が、類似の吸収特性を有するベンゾフェノン化合物、ヒドロキシフェニルトリアジン化合物といった紫外線吸収剤と比較して鋭い吸収ピークを持つ為、波長４２０ｎｍ付近の光を吸収するに足る量を、熱線遮蔽樹脂シート材へ添加した場合でも、基材のＹＩの上昇が非常に少ないからである。
【００３２】
本発明に係る選択波長吸収材料としてベンゾトリアゾール化合物を用いる場合、〔化学式１〕で示される化合物を用いることが好ましい。これは前記〔化学式１〕で示される化合物が、波長３６０ｎｍ〜３９０ｎｍに強い吸収ピークを有するという特徴を持つ一方で、熱線遮蔽樹脂シート材のＹＩに影響を与える波長の吸収が弱いことによる。さらに、吸収ピークにおける吸光度が一般的なベンゾトリアゾール化合物と比較して非常に高く、且つポリビニルブチラール樹脂への溶解性も高く、さらに耐候性も優れているためである。
〔化学式１〕
2015189933.tif 000014
【００３３】
ただし、前記〔化学式１〕において、Ｒ１は水素原子、ハロゲン原子、アルキル基、アルコキシ基、ヒドロキシル基、アミノ基、直鎖または分鎖のモノ置換アミノ基、直鎖または分鎖のジ置換アミノ基、ニトロ基、カルボキシル基、アルキル基の炭素数が各々１〜８のアルキルカルボニルオキシアルキル基、アルキル基の炭素数の合計が２〜１０のアルキルオキシカルボニルアルキル基、アリール基、アシル基、スルホ基、シアノ基、あるいは〔化学式２〕の示す基、〔化学式３〕の示す基、〔化学式４〕の示す基、〔化学式５〕の示す基のいずれかであり、
Ｒ２は炭素数１〜８のアルキレン基であり、
Ｒ３は水素原子またはメチル基であり、
Ｒ４は炭素数１〜８のアルキレン基である。
〔化学式２〕
2015189933.tif 000015
〔化学式３〕
2015189933.tif 000016
〔化学式４〕
2015189933.tif 000017
〔化学式５〕
2015189933.tif 000018
【００３４】
さらに、本発明に係る選択波長吸収材料として、〔化学式６〕〜〔化学式１０〕のいずれかで示されるベンゾトリアゾール化合物を、特に好ましく使用することが出来る。これは、これらの化学式を持つ化合物が、波長５５０ｎｍの光の透過率が９０％以上、且つ波長４６０ｎｍの光の透過率が９０％以上のとき、波長４２０ｎｍの光の透過率が０．１％以下と非常に低く、また波長４２０ｎｍの光の吸光度も類似の化合物と比較して高く、加えて他の選択波長吸収材料と比較して高い耐候性を持つためである。
〔化学式６〕
2015189933.tif 000019
〔化学式７〕
2015189933.tif 000020
〔化学式８〕
2015189933.tif 000021
〔化学式９〕
2015189933.tif 000022
〔化学式１０〕
2015189933.tif 000023
【００３５】
一方、本発明に係る選択波長吸収材料としてインドール化合物を用いる場合、〔化学式１１〕で示される化合物を用いることが好ましい。ここで〔化学式１１〕においてＲは、炭素数が１〜１０のアルキル基、もしくは炭素数が７〜１０のアラルキル基である。炭素数が１〜１０のアルキル基としてはメチル基、エチル基、ブチル基、２−エチルヘキシル基など、炭素数が７〜１０のアラルキル基としてはフェニルメチル基などが挙げられる。なかでも、〔化学式１１〕で示されるインドール化合物のうち、Ｒがメチル基であるインドール化合物、すなわち〔化学式１２〕で示される化合物は、波長５５０ｎｍの光の透過率が９０％以上、かつ波長４６０ｎｍの光の透過率が９０％以上のとき、波長４２０ｎｍの光の透過率が０．１％以下と非常に低く、また波長４２０ｎｍの光の吸光度も類似の化合物と比較して高いため、本発明に係る選択波長吸収材料として特に好ましい。
尤も、〔化学式１１〕で示されるインドール化合物でなくても、インドール骨格を持ち、媒体や基材の吸収を除いたインドール化合物自体の波長５５０ｎｍの光の透過率が９０％以上、かつ波長４６０ｎｍの光の透過率が９０％以上のとき、波長４２０ｎｍの光の透過率が４０％以下であるインドール化合物であれば、本発明に係る選択波長吸収材料として好適に用いることができる。
〔化学式１１〕
2015189933.tif 000024
〔化学式１２〕
2015189933.tif 000025
【００３６】
熱線遮蔽樹脂シート材中における選択波長吸収材料の含有量は、０．０１質量％以上２．０質量％以下であることが好ましい。これは含有量が０．０１質量％以上であれば、選択波長吸収材料を併存させない場合と比較して有意に遮熱特性の向上が見られるからである。
これは２．０質量％以下であれば、ＹＩに影響を与える波長の光の吸収が強くなりすぎず、熱線遮蔽樹脂シート材の色調が維持されるからである。また、２．０質量％以下であれば、熱線遮蔽樹脂シート材中で選択波長吸収材料が析出することがなく、膜の強度や接着力、耐貫通性に大きな影響を与えない。
【００３７】
本発明に係る熱線遮蔽樹脂シート材が、窓材として自動車や建造物に使用された際には、自然な色調（透明または無彩色）に近いことが好ましい。特に、本発明に係る熱線遮蔽樹脂シート材を自動車のフロントガラス等に用いる場合を想定すると、運転中の安全性を担保するため、透視像の色が正常に識別可能であることが好ましい。
当該観点より、本発明に係る熱線遮蔽樹脂シート材に対しては、例えば自動車用合わせガラスに求められる性能を規定したＪＩＳ  Ｒ  ３２１１およびＪＩＳ  Ｒ  ３２１２に基づく色の識別試験において、透視像の色が正常に識別可能であることが好ましい。
ここで、本発明に係る熱線遮蔽樹脂シート材のＹＩが−２０．０以上１０．０以下であると、当該透視像の色が正常に識別可能である。そして、上述した本発明に係る選択波長吸収材料の添加量の構成をとることにより、本発明に係る熱線遮蔽樹脂シート材のＹＩを−２０．０以上１０．０以下とすることが出来る。尚、熱線遮蔽樹脂シート材のＹＩが−２０．０以上５．０以下であると、透視像の色がさらに容易に識別可能であるため、より好ましい。
【００３８】
選択波長吸収材料の熱線遮蔽樹脂シート材への添加方法は、化合物自体を後述する複合タングステン酸化物微粒子可塑剤分散液、または、複合タングステン酸化物微粒子分散体と共にポリビニルアセタール樹脂と可塑剤に添加することも可能である。
ただし、得られる熱線遮蔽樹脂シート材の透明性を考慮すると、上述した複合タングステン酸化物微粒子と同様に、可塑剤に選択波長吸収材料を分散した状態の分散液、または、固体の分散剤中に選択波長吸収材料が分散した状態の分散体として、熱線遮蔽樹脂シート材へ添加することも可能である。
【００３９】
いずれにしても、選択波長吸収材料が熱線遮蔽樹脂シート材中で均一に分散していれば良く、得られる熱線遮蔽樹脂シート材の透明性を損なわない方法であれば好適に用いられる。
【００４０】
（４）紫外線吸収剤
本発明に係る、熱線遮蔽樹脂シート材において、選択波長吸収材料として波長４２０ｎｍの光の吸収係数が高い、例えばインドール化合物やアゾメチン化合物、特定のベンゾトリアゾール化合物やベンゾトリアゾール誘導体化合物を用いた場合は、さらに紫外線吸収剤を添加することが好ましい構成である。
【００４１】
当該本発明に係る熱線遮蔽樹脂シート材へさらに紫外線吸収剤を添加することが好ましい第一の理由は、インドール化合物やアゾメチン化合物は短波長の可視光を効率的に吸収するが、紫外線吸収剤を添加することで、紫外領域においても効果的な吸収を得られるからである。
紫外領域の光を十分にカットすることで、より高い温度上昇の抑止効果が得られる。また、本発明にかかる熱線遮蔽樹脂シート材が搭載された自動車車内や建造物内部の人間や内装などに対する紫外線の影響、日焼けや家具、内装の劣化などを十分に防止することができる。
【００４２】
第二の理由は、紫外線吸収剤を添加することで、太陽光等に起因する選択波長吸収材料の光劣化を抑制することができるからである。
この結果、本発明にかかる熱線遮蔽樹脂シート材が、実際に自動車や建造物の窓材として長期にわたり使用された場合であっても、本発明に係る熱線遮蔽樹脂シート材へさらに紫外線吸収剤を添加しておくことで、太陽光等に起因する選択波長吸収材料の光劣化を抑制することができる。
【００４３】
上述した紫外線吸収剤としては、ベンゾフェノン化合物、サリチル酸化合物、ＨＡＬＳ化合物、ベンゾトリアゾール化合物、トリアジン化合物、ベンゾトリアゾリル化合物、ベンゾイル化合物等の有機紫外線吸収剤、酸化亜鉛、酸化チタン、酸化セリウム等の無機紫外線吸収剤などが挙げられ、なかでもベンゾトリアゾール化合物、ベンゾフェノン化合物が特に好ましい。これは、ベンゾトリアゾール化合物およびベンゾフェノン化合物が、紫外線を十分に吸収するだけの濃度を添加した場合でも可視光透過率が非常に高く、かつ強力な紫外線の長期暴露に対する耐久性が高いためである。
当該紫外線吸収剤の好ましい具体例として〔化学式１５〕、〔化学式１６〕が挙げられる。
〔化学式１５〕
2015189933.tif 000026
〔化学式１６〕
2015189933.tif 000027
【００４４】
熱線遮蔽樹脂シート材中の紫外線吸収剤の含有率は、０．０２質量％以上５．０質量％以下であることが好ましい。含有率が０．０２質量％以上であれば、選択波長吸収材料で吸収しきれない紫外光を十分に吸収することができ、また選択波長吸収材料の光劣化を十分に防止することができるためである。また含有率が５．０質量％以下であれば、熱線遮蔽樹脂シート材中で紫外線吸収剤が析出することがなく、また膜の強度や接着力、耐貫通性に大きな影響を与えないためである。
【００４５】
一方、ベンゾトリアゾール化合物の一部は、波長４２０ｎｍにおいて、大きな光の吸収係数を有している。そこで、これらの化合物の相当量を熱線遮蔽樹脂シート材へ添加することにより、上述した波長５５０ｎｍの光の透過率が９０％以上、且つ波長４６０ｎｍの光の透過率が９０％以上のとき、波長４２０ｎｍの光の透過率を４０％以下とする効果を発揮させることも出来る。当該構成によれば、これらの化合物は選択波長吸収材料と紫外線吸収剤との効果を兼ねることとなる。
【００４６】
一方、ベンゾフェノン化合物、トリアジン化合物、ベンゾトリアゾリル化合物、ベンゾイル化合物といった化合物は、インドール化合物やアゾメチン化合物よりは低いものの、波長４２０ｎｍにおいて光の吸収係数を有している。そこで、これらの化合物の相当量を熱線遮蔽樹脂シート材へ添加することによっても、上述した波長５５０ｎｍの光の透過率が９０％以上、且つ波長４６０ｎｍの光の透過率が９０％以上のとき、波長４２０ｎｍの光の透過率を４０％以下とする効果を発揮させることも出来る。当該構成によっても、これらの化合物は選択波長吸収材料と紫外線吸収剤との効果を兼ねることとなる。
【００４７】
（５）熱可塑性樹脂
本発明に係る熱線遮蔽樹脂シート材に用いる熱可塑性樹脂は、任意の樹脂を用いることができる。尤も、本発明に係る熱線遮蔽樹脂シート材が各種の窓材に用いられることを考えれば、十分な透明性を持った樹脂であることが望ましい。
具体的には、ポリエチレンテレフタレート樹脂、ポリカーボネート樹脂、アクリル樹脂、スチレン樹脂、ポリアミド樹脂、ポリエチレン樹脂、塩化ビニル樹脂、オレフィン樹脂、エポキシ樹脂、ポリイミド樹脂、フッ素樹脂、エチレン・酢酸ビニル共重合体、という樹脂群から選択される１種の樹脂、または当該樹脂群から選択される２種以上の樹脂の混合物、または当該樹脂群から選択される２種以上の樹脂の共重合体から、好ましい樹脂の選択を行うことが出来る。
なかでも透明性が高く、かつ窓材として要求される一般的な特性、すなわち剛性、軽量性、長期耐久性、コストなどの面を考慮すると、ポリエチレンテレフタレート樹脂、ポリカーボネート樹脂、アクリル樹脂であることが好ましく、ポリカーボネート樹脂であることがさらに好ましい。
【００４８】
本発明に係る熱線遮蔽樹脂シート材に用いるポリカーボネート樹脂としては、２価フェノール類とカーボネート系前駆体とを、溶液法又は熔融法で反応させることによって得られるものである。２価フェノールとしては、２,２−ビス（４−ヒドロキシフェニル）プロパン［ビスフェノールＡ］、１,１−ビス（４−ヒドロキシフェニル）エタン、１,１−ビス（４−ヒドロキシフェニル）シクロヘキサン、２,２−ビス（４−ヒドロキシ−３,５−ジメチルフェニル）プロパン、２,２−ビス（４−ヒドロキシ−３,５−ジブロモフェニル）プロパン、２,２−ビス（４−ヒドロキシ−３−メチルフェニル）プロパン、ビス（４−ヒドロキシフェニル）スルフィド、ビス（４−ヒドロキシフェニル）スルホン等が代表例として挙げられる。
また、好ましい２価フェノールとして、ビス（４−ヒドロキシフェニル）のアルカン系があり、特にビスフェノールＡを主成分とするものが好ましい。
【００４９】
（６）赤外線吸収性有機化合物
本発明においては、所望により近赤外域に強い吸収を持つ赤外線吸収性有機化合物を、熱線遮蔽樹脂シート材へさらに添加しても良い。
当該赤外線吸収性有機化合物は、波長６５０ｎｍから１０００ｎｍの可視光長波長領域から近赤外線領域の範囲の光を強く吸収する材料がより好ましい。これは、当該光学的特性を有する赤外線吸収性有機化合物と、波長８００ｎｍ以上の波長領域に強い吸収をもつ複合タングステン酸化物微粒子とを併存させた時の相乗効果が大きく、複合タングステン酸化物微粒子を単独で使用する場合と比較して、高い遮熱性能が得られるからである。
【００５０】
当該目的で用いられる赤外線吸収性有機化合物としては、フタロシアニン化合物、ナフタロシアニン化合物、イモニウム化合物、ジイモニウム化合物、ポリメチン化合物、ジフェニルメタン化合物、トリフェニルメタン化合物、キノン化合物、アゾ化合物、ペンタジエン化合物、アゾメチン化合物、スクアリリウム化合物、有機金属錯体、シアニン化合物等を使用することができる。さらに、上述した観点からは、ジイモニウム化合物、フタロシアニン化合物が好ましい。
【００５１】
本発明に係る熱線遮蔽樹脂シート材中の赤外線吸収性有機化合物の含有率は、０．０２質量％以上０．２質量％以下であることが好ましい。赤外線吸収性有機化合物の添加量の混合割合が０．０２質量％以上であれば、当該赤外線吸収性有機化合物による、波長６５０ｎｍから１０００ｎｍの可視光長波長領域から近赤外線領域の範囲の光を強く吸収する効果が得られ好ましい。また、赤外線吸収性有機化合物の添加量の混合割合が上述した重量比で０．２質量％以下であれば、当該赤外線吸収性有機化合物により可視光透過率算出に大きく寄与する波長領域である波長５５０ｎｍ付近の光や、膜の黄色値に影響を与える４６０ｎｍ付近の光まで吸収されることを回避出来る為、可視光透過率の低下や黄色値の上昇を回避できる。この結果、可視光透過率を合わせても遮熱特性と色味が担保され、好ましい。
【００５２】
（７）その他の添加物
本発明に係る熱線遮蔽樹脂シート材へは、さらに所望により、一般的な添加物を配合することも可能である。
例えば、所望により、本発明に係る熱線遮蔽樹脂シート材へ任意の色調を与える為、アゾ系染料、シアニン系染料、キノリン系、ペリレン系染料、カーボンブラック等、一般的に熱可塑性樹脂の着色に利用されている染料化合物、顔料化合物を添加しても良い。特に本発明においては、可視光の短波長側の光を吸収しているため、熱線遮蔽樹脂シート材の透過光色がわずかに黄色味を帯びる。そのため、必要に応じて染料、顔料等の化合物を添加して熱線遮蔽樹脂シート材の色調を調整することが好ましい。
【００５３】
また、その他の添加物として、カップリング剤、界面活性剤、帯電防止剤、酸化防止剤等を添加することが出来る。
【００５４】
［２］熱線遮蔽樹脂シート材の製造方法
本発明に係る熱線遮蔽樹脂シート材の製造方法について、（１）熱線遮蔽機能を有する微粒子の製造方法、（２）熱線遮蔽機能を有する分散体の製造方法、（３）熱線遮蔽樹脂シート材の製造方法、の順で詳細に説明する。
【００５５】
（１）熱線遮蔽機能を有する微粒子の製造方法
一般式ＭｙＷＯＺで表記される複合タングステン酸化物微粒子は、タングステン化合物出発原料を、不活性ガス雰囲気中または還元性ガス雰囲気中で熱処理して得ることができる。
まず、タングステン化合物出発原料について説明する。
タングステン化合物出発原料としては、三酸化タングステン粉末、二酸化タングステン粉末、酸化タングステンの水和物粉末、六塩化タングステン粉末、タングステン酸アンモニウム粉末、六塩化タングステン粉末をアルコール中に溶解させた後乾燥して得られるタングステン酸化物の水和物粉末、六塩化タングステンをアルコール中に溶解させたのち水を添加して沈殿させこれを乾燥して得られるタングステン酸化物の水和物粉末、タングステン酸アンモニウム水溶液を乾燥して得られるタングステン化合物粉末、および、金属タングステン粉末、から選ばれたいずれか１種類以上のものと、元素Ｍを元素単体または化合物の形態で含有するものとを、好ましい例として挙げることが出来る。
【００５６】
ここで、各成分が分子レベルで均一混合した出発原料を製造するためには、各原料を溶液の形で混合することが好ましい。そこで、元素Ｍを含むタングステン化合物出発原料が、水や有機溶媒等の溶媒に溶解可能なものであることが好ましい。例えば、元素Ｍを含有する、タングステン酸塩、タングステンの塩化物塩、タングステンの硝酸塩、タングステンの硫酸塩、タングステンのシュウ酸塩、タングステンの酸化物、タングステンの炭酸塩、タングステンの水酸化物等が挙げられるが、これらに限定されず、溶液状になるものであれば好ましい。
【００５７】
次に、熱処理について説明する。
まず、不活性ガス雰囲気中において熱処理する場合、温度条件としては４００℃以上１２００℃以下が好ましい。４００℃以上１２００℃以下で熱処理された出発原料は、十分な近赤外線吸収力を有し熱線遮蔽微粒子として効率が良い。不活性ガスとしてはＡｒ、Ｎ２等の不活性ガスを用いることがよい。
【００５８】
また、還元性雰囲気中において熱処理する場合、出発原料を、まず還元性ガス雰囲気中にて１００℃以上４００℃以下で熱処理し、次いで、不活性ガス雰囲気中にて４００℃以上１２００℃以下の温度で熱処理することが良い。この時の還元性ガスは、特に限定されないが、Ｈ２が好ましい。そして、還元性ガスとしてＨ２を用いる場合は、還元性雰囲気の組成として、例えば、Ａｒ、Ｎ２等の不活性ガスにＨ２を体積比で０．１％以上１００％未満を混合するかＨ２ガスそのものを用いることが好ましく、さらに好ましくはＡｒ、Ｎ２等の不活性ガスに体積比で０．２％以上１００％未満を混合したものである。Ｈ２が体積比で０．１％以上であれば効率よく還元を進めることができる。
【００５９】
本発明に係る複合タングステン酸化物微粒子を表面処理し、Ｓｉ、Ｔｉ、Ｚｒ、Ａｌから選択される１種類以上を含有する化合物、好ましくは酸化物で被覆することは、耐候性向上の観点から好ましい。当該表面処理を行うには、Ｓｉ、Ｔｉ、Ｚｒ、Ａｌから選択される１種類以上を含有する有機化合物を用いて、公知の表面処理を行えばよい。例えば、本発明に係る複合タングステン酸化物微粒子と有機ケイ素化合物とを混合し、加水分解処理を行えばよい。
【００６０】
（２）熱線遮蔽機能を有する分散体の製造方法
複合タングステン酸化物微粒子と、分散剤と、所望により溶剤と、を混合し、一般的な分散方法を用いて複合タングステン酸化物微粒子の分散液を得ることができる。具体的には、ビーズミル、ボールミル、サンドミル、超音波分散などの分散方法を用いることが出来る。
尚、所望により溶剤を加える場合は、１２０℃以下の沸点を有する有機溶剤の添加が好ましい。沸点が１２０℃以下であれば、後工程である乾燥工程、特に減圧乾燥で、当該溶剤を除去することが容易である。具体的には、トルエン、メチルエチルケトン、メチルイソブチルケトン、酢酸ブチル、イソプロピルアルコール、エタノールが挙げられるが、沸点が１２０℃以下で、且つ複合タングステン酸化物微粒子を均一に分散可能なものであれば、任意に選択できる。
【００６１】
得られた分散液を減圧乾燥することにより、熱線遮蔽分散体が得られる。前述の１２０℃以下の沸点を有する有機溶剤を用いると、減圧乾燥の工程で除去することが迅速に進み、複合タングステン酸化物微粒子含有組成物の生産性が向上する。さらに、減圧乾燥の工程が容易かつ十分に進行するので、本発明に係る複合タングステン酸化物微粒子含有組成物中に過剰な有機溶剤が残留するのを回避できる。この結果、熱線遮蔽樹脂シート材成形時に気泡の発生などの不具合が発生することを回避できる。
【００６２】
（３）熱線遮蔽樹脂シート材の製造方法
当該得られた熱線遮蔽分散体と、選択波長吸収材料と、熱可塑性樹脂とを混練した後、当該混練物を、押出成形法、射出成形法等の公知の方法により、例えば、平面状や曲面状のシート材に成形することにより、熱線遮蔽樹脂シート材を製造することができる。
また、熱可塑性樹脂へ、複合タングステン酸化物微粒子分散体と選択波長吸収材料とを均一に分散した混合物を造粒装置により一旦ペレット化した後、当該ペレットへ、押出成形法、射出成形法等の公知の方法を行なうことにより、熱線遮蔽樹脂シート材を作製することもできる。
【００６３】
尚、熱線遮蔽樹脂シート材の厚さは、厚い板状から薄いフィルム状まで必要に応じて任意の厚さに調整することが可能である。
本発明に係る熱線遮蔽樹脂シート材は、それ自体を熱線遮蔽透明基材として使用することが出来る。一方、本発明に係る熱線遮蔽樹脂シート材をフィルム状または板状として、ガラス等の透明基材と合わせて使用することも出来る。
【００６４】
また、上記熱線遮蔽樹脂シート材の少なくとも一つのシート材表面に、耐擦傷性を有するハードコート層を形成しても良い。例えば、上記熱線遮蔽樹脂シート材上に、シリケート系、アクリル系などの耐擦傷性ハードコート層を形成することができる。この耐擦傷性ハードコート層の形成により、熱線遮蔽樹脂シート材の耐擦傷性を向上させることが可能である。当該耐擦傷性を向上させた熱線遮蔽樹脂シート材は、車両、自動車の窓などに適用することが出来る。
【００６５】
［３］熱線遮蔽樹脂シート材の遮熱特性
本発明に係る熱線遮蔽樹脂シート材の遮熱特性は、可視光透過率に対する日射透過率で示される。可視光透過率に対して日射透過率が低いほど遮熱特性に優れた熱線遮蔽樹脂シート材となる。具体的には、可視光透過率が７０％のときに日射透過率が３２．５％以下であることが好ましく、３１％以下であるとより好ましい。
【００６６】
上述したように、本発明に係る熱線遮蔽樹脂シート材は、可視光透過率に対して日射透過率が低い。そこで、本発明に係る熱線遮蔽樹脂シート材を、自動車のルーフやサイドウィンドウ等の窓材として自動車に搭載することで、エアコンの消費電力が、通常のガラスが搭載させている場合よりも削減される。この結果、特にハイブリッドカーや電気自動車のような電池を用いる自動車においては、電池の消費を抑えられることから、航続距離の延長などに有意な効果が発揮される。従って、自動車の燃費向上、温室効果ガス排出量削減に寄与することが期待でき、将来的には自動車の設計上、必須の部材となることが予想される。
【実施例】
【００６７】
以下、実施例を参照しながら本発明をより具体的に説明する。但し、本発明は以下の実施例に限定されるものではない。
また、各実施例における選択波長吸収材料の波長４２０ｎｍ、波長４６０ｎｍならび波長５５０ｎｍの光の透過率は、選択波長吸収材料を適切な濃度で有機溶媒に溶解させた液を光路長１ｃｍの石英ガラスセルに入れ、日立製作所（株）製の分光光度計Ｕ−４０００を用いて測定した。ベースラインは溶解に用いた有機溶媒のみを同一のセルに入れた状態で引いた。選択波長吸収材料を溶解させる有機溶媒としてはトルエン、メチルイソブチルケトン、Ｎ−メチル−２−ピロリジノンから、選択波長吸収材料の溶媒溶解性に合わせて任意に選択した一種類を用いた。
熱線遮蔽樹脂シート材の可視光透過率ならびに日射透過率は、分光光度計Ｕ−４０００を用いて測定した波長３００〜２１００ｎｍの光の透過率から、ＪＩＳ  Ｒ  ３１０６に基づいて算出した。尚、当該日射透過率は、熱線遮蔽樹脂シート材の熱線遮蔽性能を示す指標である。可視光透過率がほぼ一定のときの日射透過率がより低ければ、熱線遮蔽性能がより高いと言える。今回は可視光透過率を７０．０〜７０．５％の範囲に統一し、このときの日射透過率の高低をもって熱線遮蔽性能の優劣の判断基準とした。
一方、熱線遮蔽樹脂シート材のＹＩは、分光光度計Ｕ−４０００を用いて測定された波長３８０〜７８０ｎｍの光の透過率から、ＪＩＳ  Ｚ  ８７０１およびＪＩＳ  Ｋ  ７３７３に基づいて算出した。
【００６８】
［実施例１］
複合タングステン酸化物微粒子Ｃｓ０．３３ＷＯ３（以下、微粒子ａと記載する。）を２０質量％、官能基としてアミンを含有する基を有するアクリル系分散剤（アミン価４８ｍｇＫＯＨ／ｇ、分解温度２５０℃）のアクリル系分散剤（以下、分散剤ａと記載する。）１０質量％、トルエン７０質量％を秤量した。これらを、０．３ｍｍφＺｒＯ２ビーズを入れたペイントシェーカーに装填し、１０時間粉砕・分散処理し、複合タングステン酸化物微粒子の分散液（以下、微粒子分散液Ａと略称する。）を得た。
ここで、微粒子分散液Ａ内における複合タングステン酸化物微粒子の分散粒子径を、日機装製マイクロトラック粒度分布計で測定したところ２４ｎｍであった。
上記分散液Ａへ、さらに分散剤ａを添加し、分散剤ａと複合タングステン酸化物微粒子の重量比が［分散剤ａ／複合タングステン酸化物微粒子］＝３となるように調製した。次に、この複合タングステン酸化物微粒子分散液Ａからスプレードライヤーを用いてトルエンを除去し、複合タングステン酸化物微粒子分散粉を得た（以下、分散粉Ａと略称する。）。
【００６９】
熱可塑性樹脂であるポリカーボネート樹脂に対して、所定量の分散粉Ａと選択波長吸収材料として〔化学式６〕で示されるベンゾトリアゾール化合物（波長５５０ｎｍの光の透過率を９９％、波長４６０ｎｍの光の透過率を９０％としたときの４２０ｎｍの透過率は０％）を、熱線遮蔽膜の製造用組成物中での選択波長吸収材料の含有率が０．０５質量％となり、かつ合わせ透明基材としたときの可視光透過率が７０．０〜７０．５％となるよう添加し、熱線遮蔽樹脂シート材の製造用組成物を調製した。
〔化学式６〕
2015189933.tif 000028
【００７０】
この熱線遮蔽樹脂シート材の製造用組成物を、二軸押出機を用いて２８０℃で混練し、Ｔダイより押出しカレンダーロール法により１．０ｍｍ厚のシート材とし、実施例１に係る熱線遮蔽樹脂シート材を得た。
得られた実施例１に係る熱線遮蔽樹脂シート材の光学特性は、可視光透過率７０．１％のときの日射透過率は２９．５％、ＹＩは４．７であった。この結果を表２に示した。
【００７１】
［実施例２〜１６］
実施例１で説明した、選択波長吸収材料の種類および熱線遮蔽膜の製造用組成物中における前記選択波長吸収材料の含有率を表１のように変えた以外は、実施例１と同様にして実施例２〜１６に係る熱線遮蔽樹脂シート材を得た。そして当該実施例２〜１６に係る熱線遮蔽樹脂シート材の光学特性を実施例１と同様に測定した。実施例２〜１６に係る熱線遮蔽樹脂シート材の光学特性測定結果を表２に示した。
【００７２】
実施例２〜３においては、選択波長吸収材料として、上述した〔化学式６〕で示されるベンゾトリアゾール化合物を用いた。
〔化学式６〕
2015189933.tif 000029
実施例４〜６においては、〔化学式７〕で示されるベンゾトリアゾール化合物（波長５５０ｎｍの光の透過率を９９％、波長４６０ｎｍの光の透過率を９０％としたときの４２０ｎｍの透過率は０％）を用いた。
〔化学式７〕
2015189933.tif 000030
実施例７〜９においては、〔化学式８〕で示されるベンゾトリアゾール化合物（波長５５０ｎｍの光の透過率を９９％、波長４６０ｎｍの光の透過率を９０％としたときの４２０ｎｍの透過率は０％）を用いた。
〔化学式８〕
2015189933.tif 000031
実施例１０においては、〔化学式９〕で示されるベンゾトリアゾール化合物（波長５５０ｎｍの光の透過率を９９％、波長４６０ｎｍの光の透過率を９０％としたときの４２０ｎｍの透過率は０％）を用いた。
〔化学式９〕
2015189933.tif 000032
実施例１１においては、〔化学式１０〕で示されるベンゾトリアゾール化合物（波長５５０ｎｍの光の透過率を９９％、波長４６０ｎｍの光の透過率を９０％としたときの４２０ｎｍの透過率は０％）を用いた。
〔化学式１０〕
2015189933.tif 000033
実施例１２〜１４においては、〔化学式１２〕で示されるインドール化合物であるオリヱント化学工業製ＢＯＮＡＳＯＲＢ  ＵＡ−３９１１（ＣＡＳ  Ｎｏ．１４２６７６−９３−５。波長５５０ｎｍの光の透過率を９９％、波長４６０ｎｍの光の透過率を９０％としたときの４２０ｎｍの透過率は０％）を用いた。
〔化学式１２〕
2015189933.tif 000034
実施例１５においては、〔化学式１３〕で示されるアゾメチン化合物であるオリヱント化学工業製ＢＯＮＡＳＯＲＢ  ＵＡ−３７０１（ＣＡＳ  Ｎｏ．５５５６７−５９−４。波長５５０ｎｍの光の透過率を９８％、波長４６０ｎｍの光の透過率を９０％としたときの４２０ｎｍの透過率は０％）を用いた。
〔化学式１３〕
2015189933.tif 000035
実施例１６においては、〔化学式１４〕で示されるベンゾフェノン化合物である大和化成製ＤＡＩＮＳＯＲＢ  Ｐ−６（ＣＡＳ  Ｎｏ．１３１−５５−４。波長５５０ｎｍの光の透過率を９７％、波長４６０ｎｍの光の透過率を９２％としたときの４２０ｎｍの透過率は２５％）を用いた。
〔化学式１４〕
2015189933.tif 000036
【００７３】
［実施例１７］
熱線遮蔽膜の製造用組成物へさらに紫外線吸収剤として〔化学式１５〕で示されるベンゾトリアゾール化合物を、熱線遮蔽膜の製造用組成物中における紫外線吸収剤の含有率が０．３質量％となるよう添加した以外は実施例１と同様にして実施例１７に係る熱線遮蔽樹脂シート材を得た。そして当該実施例１７に係る熱線遮蔽樹脂シート材の光学特性を実施例１と同様に測定した。実施例１７に係る熱線遮蔽樹脂シート材の光学特性測定結果を表２に示した。
【００７４】
［実施例１８〜１９］
選択波長吸収材料の種類および熱線遮蔽膜の製造用組成物中における前記選択波長吸収材料の含有率、紫外線吸収剤の種類および熱線遮蔽膜の製造用組成物中における紫外線吸収剤の含有率を表１のように変えた以外は実施例１７と同様にして、実施例１８、１９に係る熱線遮蔽樹脂シート材を得た。そして当該実施例１８、１９に係る熱線遮蔽樹脂シート材の光学特性を実施例１と同様に測定した。実施例１８、１９に係る熱線遮蔽樹脂シート材の光学特性測定結果を表２に示した。
【００７５】
尚、実施例１８においては、選択波長吸収材料として〔化学式６〕で示されるベンゾトリアゾール化合物を用い、紫外線吸収剤としては〔化学式１６〕で示されるベンゾトリアゾール化合物を用いた。
〔化学式６〕
2015189933.tif 000037
〔化学式１６〕
2015189933.tif 000038
実施例１９においては、選択波長吸収材料として〔化学式１２〕で示されるインドール化合物を用い、紫外線吸収剤として〔化学式１５〕で示されるベンゾトリアゾール化合物を用いた。
〔化学式１２〕
2015189933.tif 000039
〔化学式１５〕
2015189933.tif 000040
【００７６】
［実施例２０］
熱線遮蔽膜の製造用組成物へさらに赤外線吸収性有機化合物としてジイモニウム系化合物である日本カーリット製ＣＩＲ−ＲＬ（以下、ＣＩＲ−ＲＬと記載することがある）を、熱線遮蔽膜の製造用組成物中における赤外線吸収性有機化合物の含有率が０．０５質量％となるよう添加した以外は、実施例１と同様にして実施例２１に係る熱線遮蔽樹脂シート材を得た。そして当該実施例２１に係る熱線遮蔽樹脂シート材の光学特性を実施例１と同様に測定した。実施例１７に係る熱線遮蔽樹脂シート材の光学特性測定結果を表２に示した。
【００７７】
［比較例１］
選択波長吸収材料を添加しなかった以外は実施例１と同様にして、比較例１に係る熱線遮蔽樹脂シート材を得た。そして当該比較例１に係る熱線遮蔽樹脂シート材の光学特性を実施例１と同様に測定した。比較例１に係る熱線遮蔽樹脂シート材の光学特性測定結果を表２に示した。
【００７８】
［比較例２］
熱線遮蔽膜の製造用組成物中での選択波長吸収材料の含有率を０．００５質量％とした以外は、実施例１と同様にして、比較例２に係る熱線遮蔽樹脂シート材を得た。そして当該比較例２に係る熱線遮蔽樹脂シート材の光学特性を実施例１と同様に測定した。比較例２に係る熱線遮蔽樹脂シート材の光学特性測定結果を表２に示した。
【００７９】
［比較例３］
選択波長吸収材料として〔化学式１７〕で示されるキノフタロン化合物（Ｃ．Ｉ．ソルベントイエロー３３、ＣＡＳ  Ｎｏ．８００３−２２−３。波長５５０ｎｍの光の透過率を９９％、波長４６０ｎｍの光の透過率を９０％としたときの４２０ｎｍの透過率は５５％）を用い、熱線遮蔽膜の製造用組成物中での選択波長吸収材料の含有率を０．０１質量％とした以外は実施例１と同様にして、比較例３に係る熱線遮蔽樹脂シート材を得た。そして当該比較例３に係る熱線遮蔽樹脂シート材の光学特性を実施例１と同様に測定した。比較例３に係る熱線遮蔽樹脂シート材の光学特性測定結果を表２に示した。
〔化学式１７〕
2015189933.tif 000041
【００８０】
［実施例２１］
複合タングステン酸化物微粒子Ｒｂ０．３３ＷＯ３（以下、微粒子ｂと記載する。）を２０質量％、分散剤ａ１０質量％、トルエン７０質量％を秤量した。これらを、０．３ｍｍφＺｒＯ２ビーズを入れたペイントシェーカーに装填し、１０時間粉砕・分散処理し、複合タングステン酸化物微粒子の分散液（以下、微粒子分散液Ｂと略称する。）を得た。
ここで、微粒子分散液Ｂ内における複合タングステン酸化物微粒子の分散粒子径を、日機装製マイクロトラック粒度分布計で測定したところ２１ｎｍであった。
上記微粒子分散液Ｂへ、さらに分散剤ａを添加し、分散剤ａと複合タングステン酸化物微粒子の重量比が［分散剤ａ／複合タングステン酸化物微粒子］＝３となるように調製した。次に、この複合タングステン酸化物微粒子分散液からスプレードライヤーを用いてトルエンを除去し、複合タングステン酸化物微粒子分散粉を得た（以下、分散粉Ｂと略称する。）。
分散粉Ａに代えて分散粉Ｂを用いた以外は、実施例１と同様にして、実施例２１に係る熱線遮蔽樹脂シート材を得た。そして当該実施例２１に係る熱線遮蔽樹脂シート材の光学特性を実施例１と同様に測定した。この結果を表２に示した。
【００８１】
［実施例２２、２３］
ポリカーボネート樹脂に代えて、熱可塑性樹脂を表２に示した種類に変更した以外は、実施例１と同様にして実施例２２、２３に係る熱線遮蔽樹脂シート材を得た。そして当該実施例２２、２３に係る熱線遮蔽樹脂シート材の光学特性を実施例１と同様に測定した。この結果を表２に示した。なお、熱可塑性樹脂として実施例２２ではアクリル樹脂（クラレ製パラペットＧ）を用い、二軸押出機の混練温度は２７０℃とした。実施例２３ではポリエチレンテレフタレート樹脂（帝人製ＴＲ−８５５０Ｔ ）を用い、二軸押出機の混練温度は２６０℃とした。
【００８２】
【表１】
2015189933.tif 000042
【００８３】
媒体や基材の吸収を除いた選択波長吸収材料自体において、波長５５０ｎｍおよび波長４６０ｎｍの光の透過率を９０％以上としたときの波長４２０ｎｍの光の透過率を表１に示した。
実施例１〜２３で用いた（化学式６）、（化学式７）、（化学式８）、（化学式９）、（化学式１０）で示されるベンゾトリアゾール化合物、（化学式１２）で示されるインドール化合物、（化学式１３）で示されるアゾメチン化合物、（化学式１４）で示されるベンゾフェノン化合物の波長４２０ｎｍの光の透過率は４０％以下であるが、比較例３で用いた（化学式１７）で示されるキノフタロン化合物の波長４２０ｎｍの光の透過率は４０％より高い値が得られた。  
【００８４】
【表２】
2015189933.tif 000043
【００８５】
［実施例１〜２３および比較例１〜３の評価］
実施例１〜２３においては、選択波長吸収材料を、複合タングステン酸化物微粒子と適切な割合で併存させたことによって、選択波長吸収材料を併存させなかった比較例１より低い日射透過率が得られた。また熱線遮蔽樹脂シート材のＹＩも１０を超えることはなく、選択波長吸収材料の併存による色調の変化も少なかった。なかでも、実施例１７〜１９においては、さらに紫外線吸収剤を併存させたことで、選択波長吸収材料のみを複合タングステン酸化物微粒子と併存させたものよりも、より低い日射透過率が得られた。また実施例２０においては、当該複合タングステン酸化物微粒子や選択波長吸収材料による吸収が十分でない波長８００〜１１００ｎｍ程度の波長の光を吸収する赤外線吸収性有機化合物を併存させたことで、選択波長吸収材料のみを複合タングステン酸化物微粒子と併存させるものよりもより低い日射透過率が得られた。
【００８６】
一方、比較例２では選択波長吸収材料の添加量が少なかった為に十分な吸収を得られず、選択波長吸収材料を併存させなかった比較例１と同程度の日射透過率しか得られなかった。比較例３では選択波長吸収材料として波長５５０ｎｍおよび波長４６０ｎｍの光の透過率に対して、波長４２０ｎｍの吸収の弱いキノフタロン化合物を用いたためにＹＩが１０以上にまで上昇してしまい、熱線遮蔽樹脂シート材の色調が大きく変化してしまった。